(57)【要約】  鋳造法を利用して高品質で大型のシリコン単結晶を容易に生成することができるシリコン単結晶生成装置を提供する。  底面部の一部の領域に単一のシリコン単結晶の種結晶が保持されると共に、固体及び／又は液体のシリコンが保持される坩堝３，４と、坩堝３，４内に配置されたシリコン単結晶の種結晶の領域を坩堝３，４の底面部から吸熱する吸熱部と、吸熱部により冷却される領域の周辺領域を坩堝３，４の底面部より下方の熱源により加熱する加熱部とを備え、吸熱部による熱流束のベクトルＡと加熱部による熱流束のベクトルＢとが、Ａ×Ｂ＜０の関係を保って制御される。【選択図】図３
2014156986.tif 000002
【特許請求の範囲】
【請求項１】
底面部の一部の領域に単一のシリコン単結晶の種結晶が保持されると共に、固体及び／又は液体のシリコンが保持される坩堝と、
前記坩堝内のシリコン溶融液を少なくとも前記種結晶の領域を含んで前記坩堝の下方から吸熱する吸熱部と、
前記吸熱部により冷却される領域の周辺領域を加熱する加熱部とを備え、
前記吸熱部による熱流束のベクトルＡと前記加熱部による熱流束のベクトルＢとが、Ａ×Ｂ＜０の関係を保って制御されることを特徴とするシリコン単結晶生成装置。
【請求項２】
請求項１に記載のシリコン単結晶生成装置において、
前記吸熱部が前記坩堝の底面部から前記坩堝内を冷却すると同時に、前記加熱部が前記吸熱部により冷却される領域の周辺領域を前記坩堝の底面部より下方に配設された熱源により加熱することを特徴とするシリコン単結晶生成装置。
【請求項３】
請求項１又は２に記載のシリコン単結晶生成装置において、
前記吸熱部及び前記加熱部の熱流速を制御する制御手段を備え、
前記制御手段が、前記シリコン単結晶の少なくとも一部が種結晶として固体を維持するように、前記吸熱部及び前記加熱部の熱流速を制御して、前記種結晶の領域の温度を調整することを特徴とするシリコン単結晶生成装置。
【請求項４】
請求項１ないし３のいずれかに記載のシリコン単結晶生成装置において、
前記吸熱部及び前記加熱部の熱流速を制御する制御手段を備え、
前記制御手段が、前記シリコン単結晶の成長面及び前記坩堝の底面がなす固化された前記シリコン単結晶の角度が９０°より大きく維持されるように前記吸熱部及び前記加熱部の熱流速を制御することを特徴とするシリコン単結晶生成装置。
【請求項５】
請求項１ないし４のいずれかに記載のシリコン単結晶生成装置において、
前記坩堝内における所定箇所の温度を検出する温度検出手段と、
前記吸熱部及び前記加熱部の熱流速を制御する制御手段とを備え、
前記温度検出手段で検出された前記温度に基づいて、前記吸熱部及び／又は前記加熱部の熱流束が制御されることを備えることを特徴とするシリコン単結晶生成装置。
【請求項６】
坩堝内の底面部にシリコン単結晶の種結晶を投入し、生成されるシリコン結晶の原料となる固体のシリコンを投入する原料投入ステップと、
前記原料を加熱して溶融する溶融ステップと、
溶融した前記原料を少なくとも前記種結晶の領域を含んで前記坩堝の下方から吸熱すると同時に、当該吸熱領域の周辺領域を加熱してシリコン結晶を生成する結晶生成ステップとを含み、
前記結晶生成ステップが、前記吸熱による熱流束のベクトルＡと前記加熱による熱流束のベクトルＢとが、Ａ×Ｂ＜０の関係を保って実行されることを特徴とするシリコン単結晶生成方法。
【請求項７】
請求項６に記載のシリコン単結晶生成方法において、
前記結晶生成ステップが、前記坩堝の底面部から前記坩堝内を冷却すると同時に、当該冷却される領域の周辺領域を前記坩堝の底面部より下方に配設された熱源により加熱することを特徴とするシリコン単結晶生成方法。
【請求項８】
請求項６又は７に記載のシリコン単結晶生成方法において、
前記結晶生成ステップが、前記シリコン単結晶の少なくとも一部が種結晶として固体を維持するように、前記吸熱及び前記加熱の熱流速を制御して、前記種結晶の領域の温度を調整することを特徴とするシリコン単結晶生成方法。
【請求項９】
請求項６ないし８のいずれかに記載のシリコン単結晶生成方法において、
前記結晶生成ステップが、前記シリコン単結晶の成長面及び前記坩堝の底面がなす固化された前記シリコン単結晶の角度が９０°より大きく維持されるように前記吸熱及び前記加熱の熱流速を制御して実行されることを特徴とするシリコン単結晶生成方法。
【請求項１０】
請求項６ないし９のいずれかに記載のシリコン単結晶生成方法において、
前記結晶生成ステップが、前記坩堝内の所定箇所で検出された温度に基づいて、前記吸熱及び／又は前記加熱の熱流束を制御して実行されることを特徴とするシリコン単結晶生成方法。
【発明の詳細な説明】
【技術分野】
【０００１】
本発明は、鋳造法によりシリコン単結晶を生成するシリコン単結晶生成装置等に関する。
【背景技術】
【０００２】
シリコンの単結晶を生成する方法として、チョクラルスキー（ＣＺ）法や浮遊帯域（ＦＺ）法が一般的に行われている。ＣＺ法は、坩堝内で多結晶のシリコンを溶融し、作成したい方位の種結晶と共に引き上げて単結晶を生成するものである。また、ＦＺ法は、棒状の多結晶シリコンの下部に種結晶を配設し、加熱により種結晶と多結晶との境界部分を溶融して単結晶を生成するものである。いずれの方法においても高品質なシリコン単結晶を生成することができるが、設備が高価になるとともに、作業工程が煩わしいものとなり、太陽光パネルなどに用いるような大型のものや大量生産に不向きな技術である。【０００３】
そこで、太陽光パネルなどに用いる大型のシリコン結晶を効率よく生成するために鋳造法が用いられている（例えば、特許文献１を参照）。鋳造法は固体のシリコンを坩堝内で溶融し冷却することで、シリコン結晶を大量に安価に生成することができる。しかしながら、この従来の鋳造法では主に多結晶が生成されるため、鋳造法により高純度の単結晶を効率よく大量に生産する技術が望まれている。【０００４】
上記課題に関して、鋳造法を利用してシリコン単結晶を生成する技術が特許文献２に開示されている。特許文献２に示す技術には、種結晶が配置された坩堝底面に配置された熱シンクから熱を引き抜きながら、熱シンク上に載置された坩堝の壁部に配置された更なる加熱器により加熱することで種結晶の成長を側部領域に引き起こしてシリコン単結晶を生成する技術が開示されている。
【先行技術文献】
【特許文献】
【０００５】
【特許文献１】特開２００３−２６７７１７号公報
【特許文献２】特表２０１１−５２８３０８号公報
【発明の概要】
【発明が解決しようとする課題】
【０００６】
しかしながら、特許文献２に示す技術は、種結晶の大きさを坩堝の底面全体に相当する大きさにする必要があるため、コストの増大を招き大型化するのに非常に困難なものとなってしまう。また、仮に種結晶を小さくしてしまうと、種結晶が配置されていない部分については種が無いために種結晶の情報が伝達されず、多結晶のシリコンが生成されてしまい、高品質なシリコン単結晶を生成することができないという課題を有する。【０００７】
また、坩堝の底面を複数のブロックに分割し、各ブロックごとに種結晶を配設して成長させる方法があるが、各ブロック間で成長が衝突して欠陥になってしまうという問題がある。【０００８】
本発明は、鋳造法を利用して高品質で大型のシリコン単結晶を容易に生成することができるシリコン単結晶生成装置を提供する。
【課題を解決するための手段】
【０００９】
本発明に係るシリコン単結晶生成装置は、底面部の一部の領域に単一のシリコン単結晶の種結晶が保持されると共に、固体及び／又は液体のシリコンが保持される坩堝と、前記坩堝内のシリコン溶融液を少なくとも前記種結晶の領域を含んで前記坩堝の下方から吸熱する吸熱部と、前記吸熱部により冷却される領域の周辺領域を加熱する加熱部とを備え、前記吸熱部による熱流束のベクトルＡと前記加熱部による熱流束のベクトルＢとが、Ａ×Ｂ＜０の関係を保って制御されるものである。【００１０】
このように、本発明に係るシリコン単結晶生成装置においては、吸熱部による熱流束のベクトルＡと加熱部による熱流束のベクトルＢとが、Ａ×Ｂ＜０の関係、すなわち、熱の流れる方向が逆向きの関係を保って制御されることで、種結晶から上方向への成長を行うと同時に、種から横方向への結晶成長も可能となり、小さい種結晶であっても全ての成長方向に対して確実に種結晶の情報を伝達することができ、多結晶の含有を最小限に抑えた高品質なシリコン単結晶を生成することができるという効果を奏する。【００１１】
また、鋳造法を利用して熱制御のみの簡易的な作業工程で、単一の小さな種結晶から高品質且つ大型のシリコン単結晶を生成することができるため、安価な設備で大量生産を行うことが可能になるという効果を奏する。【００１２】
本発明に係るシリコン単結晶生成装置は、前記吸熱部が前記坩堝の底面部から前記坩堝内を冷却すると同時に、前記加熱部が前記吸熱部により冷却される領域の周辺領域を前記坩堝の底面部より下方に配設された熱源により加熱するものである。【００１３】
このように、本発明に係るシリコン単結晶生成装置においては、シリコン単結晶の種結晶の領域を坩堝の底面部から吸熱しながら、その吸熱により冷却される領域の周辺領域を坩堝の底面より下方に配設された熱源により加熱することで、種結晶から上方向への成長を行うと共に、横方向への結晶成長も可能となり、小さい種結晶から多結晶を含まない高品質なシリコン単結晶を生成することができるという効果を奏する。【００１４】
本発明に係るシリコン単結晶生成装置は、前記吸熱部及び前記加熱部の熱流速を制御する制御手段を備え、前記制御手段が、前記シリコン単結晶の少なくとも一部が種結晶として固体を維持するように、前記吸熱部及び前記加熱部の熱流速を制御して、前記種結晶の領域の温度を調整するものである。【００１５】
このように、本発明に係るシリコン単結晶生成装置においては、シリコン単結晶の少なくとも一部が種結晶として固体を維持するように、吸熱部及び加熱部の熱流速を制御して、種結晶の領域の温度を調整するため、種結晶から確実に情報伝達を行って多結晶を含まない高品質なシリコン単結晶を生成することができるという効果を奏する。【００１６】
本発明に係るシリコン単結晶生成装置は、前記吸熱部及び前記加熱部の熱流速を制御する制御手段を備え、前記制御手段が、前記シリコン単結晶の成長面及び前記坩堝の底面がなす固化された前記シリコン単結晶の角度が９０°より大きく維持されるように前記吸熱部及び前記加熱部の熱流速を制御するものである。【００１７】
このように、本発明に係るシリコン単結晶生成装置においては、シリコン単結晶の成長面及び前記坩堝の底面がなす固化された前記シリコン単結晶の角度が９０°より大きく維持（すなわち、横方向に成長するシリコン結晶の固体／液体の境界面が、坩堝の底面に対して成長方向で９０度未満に維持）されるように吸熱部及び加熱部の熱流速を制御するため、種結晶から確実に情報伝達が行われて多結晶を含まない高品質なシリコン単結晶を生成することができるという効果を奏する。【００１８】
本発明に係るシリコン単結晶生成装置は、前記坩堝内における所定箇所の温度を検出する温度検出手段と、検出された前記温度に基づいて、前記吸熱部及び／又は前記加熱部の熱流束を制御する制御手段とを備えるものである。【００１９】
このように、本発明に係るシリコン単結晶生成装置においては、坩堝内における所定箇所の温度を検出し、検出された温度に基づいて、吸熱部及び／又は加熱部の熱流束を制御するため、多結晶を含まない高品質なシリコン単結晶を生成することができると共に、作業を効率よく行うことができるという効果を奏する。【００２０】
本発明に係るシリコン単結晶生成方法は、坩堝内の底面部にシリコン単結晶の種結晶を投入し、生成されるシリコン結晶の原料となる固体のシリコンを投入する原料投入ステップと、前記原料を加熱して溶融する溶融ステップと、溶融した前記原料を少なくとも前記種結晶の領域を含んで前記坩堝の下方から吸熱すると同時に、当該吸熱領域の周辺領域を加熱してシリコン結晶を生成する結晶生成ステップとを含み、前記吸熱による熱流束のベクトルＡと前記加熱による熱流束のベクトルＢとが、Ａ×Ｂ＜０の関係を保って実行されるものである。【００２１】
本発明に係るシリコン単結晶生成方法は、前記結晶生成ステップが、前記坩堝の底面部から前記坩堝内を冷却すると同時に、当該冷却される領域の周辺領域を前記坩堝の底面部より下方に配設された熱源により加熱するものである。【００２２】
本発明に係るシリコン単結晶生成方法は、前記結晶生成ステップが、前記シリコン単結晶の少なくとも一部が種結晶として固体を維持するように、前記吸熱及び前記加熱の熱流速を制御して、前記種結晶の領域の温度を調整するものである。【００２３】
本発明に係るシリコン単結晶生成方法は、前記結晶生成ステップが、前記シリコン単結晶の成長面及び前記坩堝の底面がなす前記シリコン単結晶の角度が９０°より大きく維持されるように前記吸熱及び前記加熱の熱流速を制御して実行されるものである。【００２４】
本発明に係るシリコン単結晶生成方法は、前記結晶生成ステップが、前記坩堝内の所定箇所で検出された温度に基づいて、前記吸熱及び／又は前記加熱の熱流束を制御して実行されるものである。
【図面の簡単な説明】
【００２５】
【図１】第１の実施形態に係るシリコン単結晶生成装置の断面図である。
【図２】従来の一般的なシリコン結晶成長法を示す図である。
【図３】第１の実施形態に係るシリコン単結晶生成装置で実現されるシリコンの結晶成長を示す図である。
【図４】従来における熱源からの加熱の一例及び第１の実施形態に係るシリコン単結晶生成装置における熱源からの加熱の一例を示すイメージ図である。
【図５】第１の実施形態に係るシリコン単結晶生成方法の手順を示すフローチャートである。
【図６】第１の実施形態に係るシリコン単結晶生成方法でシリコン単結晶を成長させた場合の成長過程を示す図である。
【図７】第１の実施形態に係るシリコン単結晶生成方法で生成されたシリコンの単結晶と多結晶の分布を示す図である。
【図８】第１の実施形態に係るシリコン単結晶生成方法において坩堝底面及び成長面の間でシリコン溶融液がなす角度と成長時間との関係を示す図である。
【発明を実施するための最良の形態】
【００２６】
以下、本発明の実施の形態を説明する。本発明は多くの異なる形態で実施可能である。また、本実施形態の全体を通して同じ要素には同じ符号を付けている。【００２７】
（本発明の第１の実施形態）
本実施形態に係るシリコン単結晶生成装置及び当該シリコン単結晶生成装置を用いたシリコン単結晶生成方法について、図１ないし図８を用いて説明する。本実施形態に係るシリコン単結晶生成装置は、主に太陽光パネルとして利用されているシリコン（Ｓｉ）半導体の単結晶を鋳造法により製造するものである。【００２８】
本実施形態に係るシリコン単結晶生成装置で用いられる鋳造法は、固体のシリコン原料を坩堝内に投入して高温で溶融し、当該溶融した液体のシリコンを所定の方法で冷却して固化することで、目的とする形状のシリコン結晶を得るものである。通常であれば、この鋳造法により固化されたシリコンは多結晶となるが、予め坩堝の底に単結晶の種を配置し、以下に詳細に示すような冷却方法を行うことで、欠陥の少ない高品質の単結晶を生成することができる。【００２９】
本実施形態に係るシリコン単結晶生成装置の一例を図１の断面図に示す。シリコン単結晶生成装置１００において、溶融している液体シリコン１とその一部が固化することで生成されたシリコン結晶２とを収納するための容器である坩堝３，４が台座５に載置されており、台座５に連接して当該台座５を支持する軸受台６が上下移動可能に配設されている。坩堝３，４、台座５及び軸受台６の周囲にはヒータ１２−１４が配設されており、加熱及び冷却の温度制御が行われる。シリコン単結晶生成装置１００の最外周には、熱を遮断するための断熱材７−１１が配設され、外部との熱エネルギーの移動を遮断している構成である。【００３０】
図２に、従来の一般的なシリコン結晶成長法を示す。図２（Ａ）は、ある瞬間における坩堝３，４内のシリコンの状態を示し、図２（Ｂ）は、図２（Ａ）の状態から時間が経って成長が進んだ場合の坩堝３，４内のシリコンの状態を示す。従来は、図２（Ａ）に示すように、坩堝３，４の中で溶融された液体のシリコンを坩堝３，４の底部から冷却して結晶成長させることが一般的に行われている。そして、そのまま冷却し続けると、図２（Ｂ）に示すように液体シリコンと固体シリコンの界面が、シリコン結晶の成長に伴って変動する。図２（Ｂ）から明らかなように、従来の方法でシリコン結晶の成長を行うと、シリコン単結晶の種結晶から成長できない領域（図中の一点鎖線が示す領域）が発生し、その領域で成長したシリコン結晶は多結晶となってしまう。【００３１】
この多結晶の領域をなくすために、例えば単結晶の種結晶を坩堝３，４の底面全体を覆うように配置することが考えられるが、種結晶のサイズが非常に大きくなり、コスト面も含めて大型化するのに困難を有する。また、小さい種結晶で結晶成長させた場合は、図２（Ａ）に示すように結晶成長の界面と坩堝３，４の底面とのなす角度（固体のシリコン単結晶がなす角度）が９０度以下であるため、上述したように、シリコン単結晶の種結晶から成長できない領域が発生してしまう。このような問題を解決するために、本実施形態においては、坩堝３，４の底面から冷却される領域の周辺領域を坩堝３，４の底面から同時に加熱する。【００３２】
図３は、本実施形態に係るシリコン単結晶生成装置で実現されるシリコンの結晶成長を示す図である。図３（Ａ）は、ある瞬間における坩堝３，４内のシリコンの状態を示し、図３（Ｂ）は、図３（Ａ）の状態から時間が経って成長が進んだ場合の坩堝３，４内のシリコンの状態を示す。図３（Ａ）に示すように、本実施形態においては、坩堝３，４の底面に配置されたシリコン単結晶の種結晶の領域を冷却すると共に、その冷却される領域の周辺領域を同時に加熱する。【００３３】
そうすることで、図３（Ａ）に示すように液体シリコンと固体シリコンの界面が、略楕円体を形成するようにシリコン単結晶の成長が進む。すなわち、結晶成長の界面と坩堝３，４の底面とのなす角度（固体のシリコン単結晶がなす角度）が９０度より大きくなり、図３（Ｂ）に示すように、小さい種結晶で成長させた場合であっても、図２（Ｂ）に示すようなシリコン単結晶の種結晶から成長できない領域が発生することなく、横方向の成長であっても種結晶の情報が正確に伝達され高品質のシリコン単結晶を生成することができる。【００３４】
図４は、熱源からの加熱の一例を示す図である。図４（Ａ）は、従来における坩堝の側面からの加熱の一例を示し、図４（Ｂ）は、本実施形態における坩堝の底面からの加熱の一例を示している。図４からわかるように、坩堝底部では、熱源Ａへの熱流束ａは下向きで、熱源Ｂからの熱流束ｂは斜め下向きであるため、熱流束ａとｂの関係がａ×ｂ≧０となる。すなわち、図４（Ａ）に示すように、結晶成長の界面と坩堝３，４の底面との間でシリコン単結晶がなす角度が９０度以下となり、上述したように、シリコン多結晶が成長する領域が発生してしまう。【００３５】
一方、本実施形態に係るシリコン単結晶生成装置で実現されるシリコンの結晶成長の場合は、図４（Ｂ）に示すように、熱流束ａと熱流束ｂの向きがお互いに逆方向を向いているので、ａ×ｂ＜０の関係となっている。すなわち、結晶成長の界面と坩堝３，４の底面との間でシリコン単結晶がなす角度が９０度より大きくなり、上述したように、種結晶の情報が正確に伝達され高品質のシリコン単結晶を生成することができる。【００３６】
次に、本実施形態に係るシリコン単結晶生成装置を用いたシリコン単結晶生成方法について説明する。図５は、本実施形態に係るシリコン単結晶生成方法の手順を示すフローチャートである。まず、坩堝３，４にシリコン単結晶の種結晶が投入され、坩堝３，４の底面部に配置される（Ｓ１）。なお、このとき、種結晶は坩堝３，４の底面部の中心付近に配置されることが好ましいが、必ずしも中心付近である必要はなく、吸熱部による吸熱が可能な位置であればよい。例えば、坩堝３，４の底面部が矩形である場合には、そのいずれかの角に配置してもよい。また、種結晶を複数に分割して複数の領域に配置することは好ましくなく、一の種結晶を一の領域に配置することが好ましい。種結晶が配置されると、生成するシリコン単結晶となる原料を坩堝３，４内に投入する（Ｓ２）。ヒータ１２−１４により坩堝３，４内を加熱してシリコン原料を溶融する（Ｓ３）。このとき、種結晶の少なくとも一部は固体として維持されるように加熱する。【００３７】
原料が溶融されると、坩堝３，４の底面部から種結晶の領域を冷却すると共に、その冷却される領域の周辺領域を同時に加熱しながら原料を固化する（Ｓ４）。このとき、種結晶の領域は坩堝３，４の底面部の熱源Ａから吸熱され、その冷却される領域の周辺領域は坩堝３，４の底面より下方の熱源Ｂにより加熱される。そうすることで、熱源Ａの熱流束ａと熱源Ｂの熱流束ｂとの関係をａ×ｂ＜０にすることができ、結晶成長の界面と坩堝３，４の底面とのなす角度（シリコン単結晶がなす角度）が９０度より大きくなり、種結晶の情報が正確に伝達され高品質のシリコン単結晶を生成することができる。また、このとき、熱流束の制御を坩堝３，４全体の温度を監視して行う。坩堝３，４全体の温度を監視しながら、所定のタイミングで加熱及び吸熱をそれぞれ停止して（Ｓ５，Ｓ６）、シリコン単結晶の生成を完了する。なお、加熱及び吸熱の停止は、坩堝３，４の形状や融液の深さに応じて制御される。【００３８】
図６は、上記で説明した方法でシリコン単結晶を成長させた場合の成長過程を示す図である。図６（Ａ）から順次シリコン結晶が成長し、最終的に図６（Ｈ）にまで成長してシリコン単結晶の生成が終了する。図６からわかるように、種結晶を中心として放射状（マシュマロ状、球体状、楕円体状）に成長が進み、最終的には図７に示すように、一部に多結晶が形成されているものの大部分を単結晶として生成することができる。【００３９】
図８は、上記の方法でシリコン単結晶を成長させた場合の成長時間と、結晶成長の界面及び坩堝３，４の底面の間でシリコン原料の溶融液がなす角度との関係を示す図である。グラフ中の各プロット（ａ）〜（ｈ）は、図６の（Ａ）〜（Ｈ）に対応している。各工程において、坩堝全体の温度に基づいて吸熱と加熱を制御することで、結晶成長の界面及び坩堝３，４の底面の間で溶融液がなす角度（図８における縦軸に相当）を９０度未満としている。すなわち、結晶成長の界面及び坩堝底面の間でシリコン結晶がなす角度は常に９０度以上を保っており、結晶の成長がマシュマロ状（球体状、楕円体状）に進んでいることがわかる。【００４０】
このように、本発明に係るシリコン単結晶生成装置及び当該装置を用いたシリコン単結晶生成方法によれば、種結晶から上方向ではなく横方向への結晶成長が可能となり、小さい種結晶から多結晶を含まない高品質なシリコン単結晶を生成することができる。また、鋳造法を利用して坩堝底面からの熱制御のみの簡易的な作業工程で、高品質且つ大型のシリコン結晶を生成することができるため、安価な設備で大量生産を行うことが可能になる。
【符号の説明】
【００４１】
１  液体シリコン
２  シリコン結晶
３−４  坩堝
５  台座
６  軸受台
７−１１  断熱材
１２−１４  ヒータ
１００  シリコン単結晶生成装置
【図１】
2014156986.tif 000003
【図２】
2014156986.tif 000004
【図３】
2014156986.tif 000005
【図４】
2014156986.tif 000006
【図５】
2014156986.tif 000007
【図６】
2014156986.tif 000008
【図７】
2014156986.tif 000009
【図８】
2014156986.tif 000010
【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
底面部の一部の領域に単一のシリコン単結晶の種結晶が保持されると共に、固体及び／又は液体のシリコンが保持される坩堝と、
前記坩堝内のシリコン溶融液を少なくとも前記種結晶の領域を含んで前記坩堝の下方から吸熱する吸熱部と、
前記坩堝の底面より下方で且つ当該底面の面内の領域に配設され、前記吸熱部が前記坩堝の底面部から前記坩堝内を冷却すると同時に前記吸熱部により冷却される領域の周辺領域を加熱する加熱部とを備え、
前記吸熱部による熱流束のベクトルＡが、前記坩堝の上部から下部に向かう方向であり、前記加熱部による熱流束のベクトルＢが、前記坩堝の下部から上部に向かう方向であり、前記ベクトルＡ及び前記ベクトルＢが、Ａ×Ｂ＜０の関係を保って制御されることを特徴とするシリコン単結晶生成装置。
【請求項２】
（削除）
【請求項３】
請求項１又は２に記載のシリコン単結晶生成装置において、
前記吸熱部及び前記加熱部の熱流速を制御する制御手段を備え、
前記制御手段が、前記シリコン単結晶の少なくとも一部が種結晶として固体を維持するように、前記吸熱部及び前記加熱部の熱流速を制御して、前記種結晶の領域の温度を調整することを特徴とするシリコン単結晶生成装置。
【請求項４】
請求項１ないし３のいずれかに記載のシリコン単結晶生成装置において、
前記吸熱部及び前記加熱部の熱流速を制御する制御手段を備え、
前記制御手段が、前記シリコン単結晶の成長面及び前記坩堝の底面がなす固化された前記シリコン単結晶の角度が９０°より大きく維持されるように前記吸熱部及び前記加熱部の熱流速を制御することを特徴とするシリコン単結晶生成装置。
【請求項５】
請求項１ないし４のいずれかに記載のシリコン単結晶生成装置において、
前記坩堝内における所定箇所の温度を検出する温度検出手段と、
前記吸熱部及び前記加熱部の熱流速を制御する制御手段とを備え、
前記温度検出手段で検出された前記温度に基づいて、前記吸熱部及び／又は前記加熱部の熱流束が制御されることを備えることを特徴とするシリコン単結晶生成装置。
【請求項６】
坩堝内の底面部にシリコン単結晶の種結晶を投入し、生成されるシリコン結晶の原料となる固体のシリコンを投入する原料投入ステップと、
前記原料を加熱して溶融する溶融ステップと、
溶融した前記原料を少なくとも前記種結晶の領域を含んで前記坩堝の下方から吸熱すると同時に、当該吸熱領域の周辺領域を前記坩堝の底面より下方で且つ当該底面の面内の領域に配設された加熱手段が加熱してシリコン結晶を生成する結晶生成ステップとを含み、
前記結晶生成ステップが、前記吸熱による前記坩堝の上部から下部に向かう方向の熱流束のベクトルＡと前記加熱手段の加熱による前記坩堝の下部から上部に向かう方向の熱流束のベクトルＢとが、Ａ×Ｂ＜０の関係を保って実行されることを特徴とするシリコン単結晶生成方法。
【請求項７】
（削除）
【請求項８】
請求項６又は７に記載のシリコン単結晶生成方法において、
前記結晶生成ステップが、前記シリコン単結晶の少なくとも一部が種結晶として固体を維持するように、前記吸熱及び前記加熱の熱流速を制御して、前記種結晶の領域の温度を調整することを特徴とするシリコン単結晶生成方法。
【請求項９】
請求項６ないし８のいずれかに記載のシリコン単結晶生成方法において、
前記結晶生成ステップが、前記シリコン単結晶の成長面及び前記坩堝の底面がなす固化された前記シリコン単結晶の角度が９０°より大きく維持されるように前記吸熱及び前記加熱の熱流速を制御して実行される
ことを特徴とするシリコン単結晶生成方法。
【請求項１０】
請求項６ないし９のいずれかに記載のシリコン単結晶生成方法において、
前記結晶生成ステップが、前記坩堝内の所定箇所で検出された温度に基づいて、前記吸熱及び／又は前記加熱の熱流束を制御して実行されることを特徴とするシリコン単結晶生成方法。
【国際調査報告】
2014156986.tif 000011
2014156986.tif 000012
2014156986.tif 000013
2014156986.tif 000014